【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
（ａ）カチオン重合性化合物  １０〜９５質量％、（ｂ）少なくとも２個の脂肪族水酸基を有する芳香族系化合物  ０．１〜９０質量％、（ｃ）エネルギー線感受性カチオン重合開始剤  ０．１〜２０質量％を含有し、（ａ）がエポキシ基を有する化合物及び／又はオキセタン環を有する化合物であることを特徴とする感光性組成物。
【請求項２】
成分（ａ）として、エポキシ基を有する化合物及びオキセタン環を有する化合物を少なくとも含有することを特徴とする請求項１に記載の感光性組成物。
【請求項３】
成分（ｂ）が、下記一般式（１）で示される化合物であることを特徴とする請求項１又は請求項２に記載の感光性組成物。
【化１】
2006265351.tif 000001
（式中Ｒａは水素、炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒａは互いに同一でも異なっていてもよい。ｍは１〜２０の整数を表し、ｎは２〜２０の整数を表す。また、Ｘは芳香環を少なくとも１個含む有機基を示す。）
【請求項４】
成分（ｂ）が、式（１）におけるＸとして、芳香環を少なくとも２個含んでいる化合物であることを特徴とする請求項３に記載の感光性組成物。
【請求項５】
成分（ｂ）が、式（１）におけるＸとして、下記一般式（２）で示される基を有する化合物であることを特徴とする請求項４に記載の感光性組成物。
【化２】
2006265351.tif 000002
（式中Ｙは、単結合或いは２価の有機基を示す。）
【請求項６】
成分（ｂ）が、式（２）におけるＹとして、単結合或いは下記一般式（３）で示される基を有する化合物であることを特徴とする請求項５に記載の感光性組成物。
【化３】
2006265351.tif 000003
（式中Ｒｂはハロゲン原子を表し、Ｒｂは互いに同一でも異なっていてもよい。また、式中Ｒｃは炭素数２〜１８のアルキル基、炭素数５〜１０のシクロアルキル基、炭素数１〜４のアルコキシ基、ハロゲン原子、炭素数６〜１４のアリール基およびアラルキル基からなる群から選ばれた基である。）
【請求項７】
成分（ｂ）が、式（１）におけるＸとして、下記一般式（４）で示される基を有する化合物であることを特徴とする請求項４に記載の感光性組成物。
【化４】
2006265351.tif 000004
（式中Ｒｄは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｄは互いに同一でも異なっていてもよい。また、ｐは１〜４の整数を表し、ｐは互いに同一でも異なってもよく、Ｚは単結合或いは２価の有機基を示す。）
【請求項８】
成分（ｂ）が、式（４）におけるＺとして、単結合或いは下記一般式（５）で示される基を有する化合物であることを特徴とする請求項７に記載の感光性組成物。
【化５】
2006265351.tif 000005
（式中Ｒｅはハロゲン原子を表し、Ｒｅは互いに同一でも異なっていてもよい。また、式中Ｒｆは炭素数２〜１８のアルキル基、炭素数５〜１０のシクロアルキル基、炭素数１〜４のアルコキシ基、ハロゲン原子、炭素数６〜１４のアリール基およびアラルキル基からなる群から選ばれた基である。）
【請求項９】
成分（ｂ）として、下記一般式（６）、下記一般式（７）又は下記一般式（８）で示される化合物を少なくとも含有することを特徴とする請求項１に記載の感光性組成物。
【化６】
2006265351.tif 000006
（式中Ｒｌは水素、メチル基またはエチル基のいずれかであり、Ｒｌは互いに同一でも異なっていてもよく、ｔは１〜２０の整数を表し、ｔは互いに同一でも異なっていてもよい。また、Ｒｏは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｏは互いに同一でも異なっていてもよく、ｈは０〜４の整数を表し、ｈは互いに同一でも異なっていてもよい。）
【化７】
2006265351.tif 000007
（式中Ｒｍは水素、メチル基またはエチル基のいずれかであり、Ｒｍは互いに同一でも異なっていてもよく、ｕは１〜２０の整数を表し、ｕは互いに同一でも異なっていてもよい。また、Ｒｐは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｐは互いに同一でも異なっていてもよく、ｉは１〜４の整数を表し、ｉは互いに同一でも異なっていてもよい。）
【化８】
2006265351.tif 000008
（式中Ｒｎは水素、メチル基またはエチル基のいずれかであり、Ｒｎは互いに同一でも異なっていてもよく、ｖは１〜２０の整数を表し、ｖは互いに同一でも異なっていてもよい。また、Ｒｑは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｑは互いに同一でも異なっていてもよく、ｊは０〜４の整数を表し、ｊは互いに同一でも異なっていてもよい。）
【請求項１０】
請求項１〜請求項９のいずれかに記載の感光性組成物に、エネルギー線照射することにより得られることを特徴とする硬化物。
【請求項１１】
光透過層を通して光により記録又は再生を行う光ディスクにおいて、請求項１０に記載の硬化物からなる光ディスクの光透過層。
【請求項１２】
請求項１０に記載の硬化物からなるフラットパネルディスプレイ用シール材。
【手続補正２】
【補正対象書類名】明細書
【補正対象項目名】００１０
【補正方法】変更
【補正の内容】
【００１０】
本発明者等は、前記課題を解決するため鋭意検討を行った結果、特段の加熱プロセスを用いなくとも優れた光硬化性を有し、そして耐透湿性、耐腐食性に優れるカチオン重合性感光性組成物を見出し、本発明をなすに至った。
すなわち、本発明は、以下の通りである。
１．（ａ）カチオン重合性化合物  １０〜９５質量％、（ｂ）少なくとも２個の脂肪族水酸基を有する芳香族系化合物  ０．１〜９０質量％、（ｃ）エネルギー線感受性カチオン重合開始剤  ０．１〜２０質量％を含有し、（ａ）がエポキシ基を有する化合物及び／又はオキセタン環を有する化合物であることを特徴とする感光性組成物。
２．成分（ａ）として、エポキシ基を有する化合物及びオキセタン環を有する化合物を少なくとも含有することを特徴とする上記１に記載の感光性組成物。
３．成分（ｂ）が、下記一般式（１）で示される化合物であることを特徴とする上記１又は２に記載の感光性組成物。
【手続補正３】
【補正対象書類名】明細書
【補正対象項目名】００１１
【補正方法】変更
【補正の内容】
【００１１】
【化１】
2006265351.tif 000009
（式中Ｒａは水素、炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒａは互いに同一でも異なっていてもよい。ｍは１〜２０の整数を表し、ｎは２〜２０の整数を表す。また、Ｘは芳香環を少なくとも１個含む有機基を示す。）
４．成分（ｂ）が、式（１）におけるＸとして、芳香環を少なくとも２個含んでいる化合物であることを特徴とする上記３に記載の感光性組成物。
５．成分（ｂ）が、式（１）におけるＸとして、下記一般式（２）で示される基を有する化合物であることを特徴とする上記４に記載の感光性組成物。
【手続補正４】
【補正対象書類名】明細書
【補正対象項目名】００１２
【補正方法】変更
【補正の内容】
【００１２】
【化２】
2006265351.tif 000010
（式中Ｙは、単結合或いは２価の有機基を示す。）
６．成分（ｂ）が、式（２）におけるＹとして、単結合或いは下記一般式（３）で示される基を有する化合物であることを特徴とする上記５に記載の感光性組成物。
【手続補正５】
【補正対象書類名】明細書
【補正対象項目名】００１３
【補正方法】変更
【補正の内容】
【００１３】
【化３】
2006265351.tif 000011
（式中Ｒｂはハロゲン原子を表し、Ｒｂは互いに同一でも異なっていてもよい。また、式中Ｒｃは炭素数２〜１８のアルキル基、炭素数５〜１０のシクロアルキル基、炭素数１〜４のアルコキシ基、ハロゲン原子、炭素数６〜１４のアリール基およびアラルキル基からなる群から選ばれた基である。）
７．成分（ｂ）が、式（１）におけるＸとして、下記一般式（４）で示される基を有する化合物であることを特徴とする上記４に記載の感光性組成物。
【手続補正６】
【補正対象書類名】明細書
【補正対象項目名】００１４
【補正方法】変更
【補正の内容】
【００１４】
【化４】
2006265351.tif 000012
（式中Ｒｄは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｄは互いに同一でも異なっていてもよい。また、ｐは１〜４の整数を表し、ｐは互いに同一でも異なってもよく、Ｚは単結合或いは２価の有機基を示す。）
８．成分（ｂ）が、式（４）におけるＺとして、単結合或いは下記一般式（５）で示される基を有する化合物であることを特徴とする上記７に記載の感光性組成物。
【手続補正７】
【補正対象書類名】明細書
【補正対象項目名】００１５
【補正方法】変更
【補正の内容】
【００１５】
【化５】
2006265351.tif 000013
（式中Ｒｅはハロゲン原子を表し、Ｒｅは互いに同一でも異なっていてもよい。また、式中Ｒｆは炭素数２〜１８のアルキル基、炭素数５〜１０のシクロアルキル基、炭素数１〜４のアルコキシ基、ハロゲン原子、炭素数６〜１４のアリール基およびアラルキル基からなる群から選ばれた基である。）
９．成分（ｂ）として、下記一般式（６）、下記一般式（７）又は下記一般式（８）で示される化合物を少なくとも含有することを特徴とする上記１に記載の感光性組成物。
【手続補正８】
【補正対象書類名】明細書
【補正対象項目名】００１６
【補正方法】変更
【補正の内容】
【００１６】
【化６】
2006265351.tif 000014
（式中Ｒｌは水素、メチル基またはエチル基のいずれかであり、Ｒｌは互いに同一でも異なっていてもよく、ｔは１〜２０の整数を表し、ｔは互いに同一でも異なっていてもよい。また、Ｒｏは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｏは互いに同一でも異なっていてもよく、ｈは０〜４の整数を表し、ｈは互いに同一でも異なっていてもよい。）
【化７】
2006265351.tif 000015
（式中Ｒｍは水素、メチル基またはエチル基のいずれかであり、Ｒｍは互いに同一でも異なっていてもよく、ｕは１〜２０の整数を表し、ｕは互いに同一でも異なっていてもよい。また、Ｒｐは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｐは互いに同一でも異なっていてもよく、ｉは１〜４の整数を表し、ｉは互いに同一でも異なっていてもよい。）
【化８】
2006265351.tif 000016
（式中Ｒｎは水素、メチル基またはエチル基のいずれかであり、Ｒｎは互いに同一でも異なっていてもよく、ｖは１〜２０の整数を表し、ｖは互いに同一でも異なっていてもよい。また、Ｒｑは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｑは互いに同一でも異なっていてもよく、ｊは０〜４の整数を表し、ｊは互いに同一でも異なっていてもよい。）
１０．上記１〜９のいずれかに記載の感光性組成物に、エネルギー線照射することにより得られることを特徴とする硬化物。
１１．光透過層を通して光により記録又は再生を行う光ディスクにおいて、上記１０に記載の硬化物からなる光ディスクの光透過層。
１２．上記１０に記載の硬化物からなるフラットパネルディスプレイ用シール材。
【手続補正９】
【補正対象書類名】明細書
【補正対象項目名】００２６
【補正方法】変更
【補正の内容】
【００２６】
【化９】
2006265351.tif 000017
（式中Ｒａは水素、炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒａは互いに同一でも異なっていてもよい。ｍは１〜２０の整数を表し、ｎは２〜２０の整数を表す。また、Ｘは芳香環を少なくとも１個含む有機基を示す。）
多価アルコールの併用技術は、カチオン重合反応速度の向上、柔軟性の付与等を目的として広く知られている。本発明の感光性組成物に用いられる成分（ｂ）として、分子中に少なくとも２個の脂肪族水酸基を有する化合物を用いることにより、硬化性、エポキシ基の反応性、硬化膜物性に優れた系を実現できる。成分（ｂ）の骨格としては、芳香環を少なくとも１個含むことが重要であり、これにより優れた耐透湿性、耐吸湿性、熱膨張係数の低減を実現することができる。
【手続補正１０】
【補正対象書類名】明細書
【補正対象項目名】００２７
【補正方法】変更
【補正の内容】
【００２７】
このような化合物としては、フェノール系化合物にエチレンオキシド、プロピレンオキシド、ブチレンオキシド等のアルキレンオキシドを反応させた化合物が好ましい。アルキレンオキシドの付加モル数により発現性能をコントロールすることが可能であり、またエーテル鎖の存在により基材との接着性が向上するからである。
一般式（１）で示される化合物のうち、式中ｎは２〜２０の整数であり、ｎが２以上の整数であると光硬化性、硬化膜特性の点で優れる。耐透湿性の点からｎ＝２〜１０が好ましく、より好ましくはｎ＝２〜５、更に好ましくはｎ＝２又は３、最も好ましくはｎ＝２である。また式中ｍは１〜２０の整数を表し、光硬化性、可とう性、硬度、接着性等の観点からｍ＝１〜１０が好ましい。
このような一般式（１）で示される化合物のうち、式中のＸとしては、アルキレンオキサイドと反応可能なフェノール系化合物であれば特に限定されるものではない。フェノール系化合物としては、非特許文献（「新エポキシ樹脂」、垣内弘編、昭晃堂発行、１９８５年）（「総説エポキシ樹脂」、エポキシ樹脂技術協会編、エポキシ樹脂技術協会発行、２００３年）に記載のフェノール系化合物、または同文献に記載のエポキシ樹脂の原料フェノール化合物を挙げることができる。
【手続補正１１】
【補正対象書類名】明細書
【補正対象項目名】００２９
【補正方法】変更
【補正の内容】
【００２９】
【化１０】
2006265351.tif 000018
（式中Ｙは、単結合或いは２価の有機基を示す。）、
下記一般式（４）
【手続補正１２】
【補正対象書類名】明細書
【補正対象項目名】００３０
【補正方法】変更
【補正の内容】
【００３０】
【化１１】
2006265351.tif 000019
（式中Ｒｄは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｄは互いに同一でも異なっていてもよい。また、ｐは１〜４の整数を表し、ｐは互いに同一でも異なってもよく、Ｚは単結合或いは２価の有機基を示す。）、
式中ｎ＝２となるその他の化合物として下記一般式（９）
【手続補正１３】
【補正対象書類名】明細書
【補正対象項目名】００３１
【補正方法】変更
【補正の内容】
【００３１】
【化１２】
2006265351.tif 000020
（式中Ｒｉは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｉは互いに同一でも異なっていてもよい。そしてａは０〜４の整数、ｂは０〜３の整数、ｃは０〜２の整数、ｄは０〜８の整数を表し、ａ、ｂ、ｃ、及びｄはそれぞれ互いに同一でも異なっていてもよい。）、式中ｎ＝３、４、または２以上となる化合物として下記一般式（１０）等を挙げることができる。
【手続補正１４】
【補正対象書類名】明細書
【補正対象項目名】００３２
【補正方法】変更
【補正の内容】
【００３２】
【化１３】
2006265351.tif 000021
（式中Ｒｊは水素、炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｊは互いに同一でも異なっていてもよい。Ｒｋは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｋは互いに同一でも異なっていてもよい。ｅは０〜４の整数を表し、ｆは０〜３の整数を表し、ｇは０〜２の整数を表し、ｒは０以上の整数を表し、ｓは１以上の整数を表し、ｅ、ｆ、ｇ、ｒ、及びｓはそれぞれ互いに同一でも異なっていてもよい。）
これらのうち、本発明に用いられる成分（ｂ）としては、式（１）におけるＸとして芳香環を少なくとも２個含んでいる化合物であると、耐透湿性の点で好ましい。また一般式（１）で示される化合物のうち、（ａ）カチオン重合性化合物との相溶性及び反応性の点から、式中のＸが一般式（２）又は一般式（４）で示される化合物が好ましい。更に式（２）におけるＹとして単結合或いは一般式（３）で示される化合物、式（４）におけるＺとして単結合或いは一般式（５）で示される化合物であると、光硬化性や耐透湿性等の硬化膜特性の点で好ましい。
【手続補正１５】
【補正対象書類名】明細書
【補正対象項目名】００３３
【補正方法】変更
【補正の内容】
【００３３】
これらの中で、耐透湿性という点で、より好ましくは、下記一般式（６）
【手続補正１６】
【補正対象書類名】明細書
【補正対象項目名】００３４
【補正方法】変更
【補正の内容】
【００３４】
【化１４】
2006265351.tif 000022
（式中Ｒｌは水素、メチル基またはエチル基のいずれかであり、Ｒｌは互いに同一でも異なっていてもよく、ｔは１〜２０の整数を表し、ｔは互いに同一でも異なっていてもよい。また、Ｒｏは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｏは互いに同一でも異なっていてもよく、ｈは０〜４の整数を表し、ｈは互いに同一でも異なっていてもよい。）、
下記一般式（７）
【手続補正１７】
【補正対象書類名】明細書
【補正対象項目名】００３５
【補正方法】変更
【補正の内容】
【００３５】
【化１５】
2006265351.tif 000023
（式中Ｒｍは水素、メチル基またはエチル基のいずれかであり、Ｒｍは互いに同一でも異なっていてもよく、ｕは１〜２０の整数を表し、ｕは互いに同一でも異なっていてもよい。また、Ｒｐは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｐは互いに同一でも異なっていてもよく、ｉは１〜４の整数を表し、ｉは互いに同一でも異なっていてもよい。）、
下記一般式（８）で表される化合物である。
【手続補正１８】
【補正対象書類名】明細書
【補正対象項目名】００３６
【補正方法】変更
【補正の内容】
【００３６】
【化１６】
2006265351.tif 000024
（式中Ｒｎは水素、メチル基またはエチル基のいずれかであり、Ｒｎは互いに同一でも異なっていてもよく、ｖは１〜２０の整数を表し、ｖは互いに同一でも異なっていてもよい。また、Ｒｑは炭素数１〜１８のアルキル基、炭素数５〜１０のシクロアルキル基、炭素数１〜４のアルコキシ基、ハロゲン原子、炭素数６〜１４のアリール基およびアラルキル基からなる群から選ばれた基であり、Ｒｑは互いに同一でも異なっていてもよく、ｊは０〜４の整数を表し、ｊは互いに同一でも異なっていてもよい。）
上記一般式（７）で表される化合物としては、式中Ｒｐがハロゲン原子であると耐透湿性の点で好ましく、例えば下記一般式（１１）で表される化合物が挙げられる。
【化１７】
2006265351.tif 000025
（式中Ｒｒは水素、メチル基またはエチル基のいずれかであり、Ｒｒは互いに同一でも異なっていてもよく、ｗは１〜２０の整数を表し、ｗは互いに同一でも異なっていてもよい。）
本発明で用いられる成分（ｂ）少なくとも２個の脂肪族水酸基を有する芳香族系化合物は、１種単独あるいは２種以上を組み合わせて使用しても良い。
また、成分（ｂ）として、下記一般式（１２）で示される化合物を含有すると好ましい。
【手続補正１９】
【補正対象書類名】明細書
【補正対象項目名】００３７
【補正方法】変更
【補正の内容】
【００３７】
【化１８】
2006265351.tif 000026
（式中Ｒｇは水素またはメチル基のいずれかであり、式中Ｒｈは水素、メチル基またはエチル基のいずれかであり、Ｒｇ、Ｒｈはそれぞれ互いに同一でも異なっていてもよく、ｑは１〜２０の整数を表し、ｑは互いに同一でも異なっていてもよい。）
この一般式（１２）で示される化合物は、成分（ａ）との相溶性に優れるという利点があり、また、一般式（１２）で示される化合物以外の成分（ｂ）と成分（ａ）との相溶性を向上させる効果がある。式中ｑは１〜２０の整数であるが、相溶性や光硬化性、硬度の点で、複数のＲｈのうち少なくとも１個が水素以外の場合は、ｑが１〜１０の整数であることが好ましく、複数のＲｈが全て水素である場合には、ｑは１０以下の整数であり２個のｑのうちの少なくとも１個は２以上の整数であることが好ましい。
本発明の（ｃ）エネルギー線感受性カチオン重合開始剤とは、エネルギー線照射によりカチオン重合を開始させる物質を放出することが可能な化合物であり、特に好ましいものとしては照射によりルイス酸を放出するオニウム塩である。このようなものとしては、ルイス酸のジアゾニウム塩、ルイス酸のヨードニウム塩、ルイス酸のスルホニウム塩等が挙げられ、これらはカチオン部分がそれぞれ芳香属ジアゾニウム、芳香属ヨードニウム、芳香属スルホニウムであり、アニオン部分がＢＦ４−、ＰＦ６−、ＳｂＦ６−、［ＢＸ４］−（ただし、Ｘは少なくとも２つ以上のフッ素又はトリフルオロメチル基で置換されたフェニル基）等により構成されたオニウム塩である。
【手続補正２０】
【補正対象書類名】明細書
【補正対象項目名】００４４
【補正方法】変更
【補正の内容】
【００４４】
成分（ｃ）の含有量は、０．１〜２０質量％であり、好ましくは０．２〜１５質量％である。生産性の観点から、開始剤を過剰に使用しない方が望ましく、開始剤を過剰に使用すると、光線透過率が低下し、膜底部の硬化が不足したり、腐食性が強くなる場合がある。また少な過ぎる場合、エネルギー線照射により発生する活性カチオン物質の量が不足し、十分な硬化性や硬化物が得られなくなる場合がある。
本発明のカチオン重合性感光性組成物及びその硬化物は、その優れた硬化性から重合転化率が高く、生産性に優れ、しかも接着性および耐透湿性に優れ腐食性も低いことから、光ディスクの光透過層の用途として好適である。
【手続補正２１】
【補正対象書類名】明細書
【補正対象項目名】００４５
【補正方法】変更
【補正の内容】
【００４５】
光ディスクの製造方法としては、例えば以下のような方法を挙げることができる。本発明の感光性組成物を、スピンコート法やスクリーン印刷法等の方法により記録層上に塗工した後、エネルギー線照射により塗工層を硬化させて光透過層を形成し、光ディスクを得る方法。また、２枚の基材を用意して、本発明の感光性組成物を一方の基材上に滴下、或いは塗工し、もう１枚の基材を重ね合わせ、必要に応じてスピンコート法等により組成物を均一に延ばした後、エネルギー線照射により硬化させて光ディスクを得る方法。或いは、２枚の基材を用意して、本発明の感光性組成物を一方の基材上に滴下或いは塗工した後、エネルギー線を照射し、もう１枚の基材を貼り合わせてから必要に応じてスピンコート法等により組成物を均一に延ばして、光ディスクを得る方法等がある。
【手続補正２２】
【補正対象書類名】明細書
【補正対象項目名】００４７
【補正方法】変更
【補正の内容】
【００４７】
本発明に係わるシール材は、前記カチオン重合性感光性組成物及びその硬化物から成っており、その優れた硬化性から重合転化率が高く、生産性に優れ、しかも接着性および耐透湿性に優れることからＬＣＤ、ＥＬＤ、電子ペーパー等のＦＰＤ用シール材として好適である。とりわけ有機ＥＬＤ用シール材には、高い耐透湿性が求められることから、本発明に係わるシール材にとって最も好ましい適用例である。
フラットパネルディスプレイである有機ＥＬＤの製造方法としては、例えば以下のような方法を挙げることができる。一般的な有機ＥＬＤは、基板の上に正孔注入電極が形成され、その上部に正孔輸送層と発光層が形成され、さらにその上に電子注入電極が形成される。そして、これらの積層体の周囲には外部から素子を守るための封止材が形成され、この封止材は正孔注入電極と接着剤により張り合わされている。基板としては、透明または半透明なガラス、またはポリカーボネート、ポリエチレンテレフタレート、環状オレフィン系ポリマー等の樹脂等が用いられるが、これらの材料を薄膜化したフレキシブルな基板を用いることもできる。封止材としては、通常ステンレスやガラス等の水蒸気バリア性に優れた材料が用いられ、これを本発明の特徴であるカチオン重合性感光性組成物及びその硬化物から成るシール材を用いて、対向の正孔注入電極が形成された基板と張り合わされる。その他の封止構造としては固体膜による全面封止があり、封止材としてフレキシブルな材質のものを用いる場合、特に有効な方法である。
【手続補正２３】
【補正対象書類名】明細書
【補正対象項目名】００４９
【補正方法】変更
【補正の内容】
【００４９】
本発明は、光硬化性に優れ、且つ接着性および耐透湿性や耐腐食性にも優れたカチオン重合性感光性組成物及びその硬化物を提供し、該硬化物から成るＦＰＤ用シール材、特には有機ＥＬＤ用シール材を提供するものであり、また本発明に係わるカチオン重合性感光性組成物の硬化物からなる光ディスクの光透過層を提供するものである。
【手続補正２４】
【補正対象書類名】明細書
【補正対象項目名】００５０
【補正方法】変更
【補正の内容】
【００５０】
本発明を実施例に基づいて説明する。なお、感光性組成物及びその硬化物を用いて光ディスクの光透過層や有機ＥＬＤのシール材を形成する工程は、実施例においては、本発明のカチオン重合性感光性組成物の光硬化特性および硬化後の接着性、透湿性、腐食性を評価することで、製造される光ディスク及び有機ＥＬＤの評価に代えるものとする。
【手続補正２５】
【補正対象書類名】明細書
【補正対象項目名】００５１
【補正方法】変更
【補正の内容】
【００５１】
なお、原材料として用いているＺＥ−２（製品名：明成化学工業社製）は、下記一般式（１３）で表される化合物である。
【手続補正２６】
【補正対象書類名】明細書
【補正対象項目名】００５２
【補正方法】変更
【補正の内容】
【００５２】
【化１９】
2006265351.tif 000027
［実施例１］
成分（ａ）のカチオン重合性化合物に該当するものとして、３，４−エポキシシクロヘキシルメチル−３，４−エポキシシクロヘキサンカルボキシレートを２５質量％、及び１，４−ビス｛〔（３−エチルオキセタン−３−イル）メトキシ〕メチル｝ベンゼンを主成分とするアロンオキセタンＯＸＴ−１２１（製品名：東亞合成社製）を３７質量％、成分（ｂ）の少なくとも２個の脂肪族水酸基を有する芳香族系化合物に該当するものとして、ビス（２−ヒドロキシエチル）テトラブロモビスフェノールＡであるＴＢＡ−ＥＯ２０（製品名：明成化学工業社製）を２７質量％、更にポリオキシエチレンビスフェノールＡエーテルとしてユニオールＤＡ−４００（製品名：日本油脂社製）を７質量％、成分（ｃ）のエネルギー線感受性カチオン重合開始剤としてスルホニウムＰＦ６塩型のＣＰＩ−１００Ｐ（製品名：サンアプロ社製）４質量％を十分混合することにより透明な感光性組成物を得た。
このようにして得られた感光性組成物の特性を評価するために、まずバーコーターを用い膜厚５０μｍになるように塗工した後、ベルトコンベア式ＵＶランプシステム（Ｖバルブ、光源距離１２３ｍｍ、ベルトコンベアスピード１６ｍ／ｍｉｎ：フュージョンＵＶシステムズ・ジャパン社製）を用いて光硬化性を評価した。また、バーコーターを用い膜厚１０μｍになるように塗工した後、４００Ｗ高圧水銀灯露光機（セン特殊光源社製）で１０００ｍＪ／ｃｍ２露光し、硬化膜の接着性及び腐食性の評価を行った。なお透湿度測定用フィルム作成は、剥離処理ＰＥＴフィルム上で３０００ｍＪ／ｃｍ２露光を行って感光性組成物を硬化させた後、剥離処理ＰＥＴフィルムを剥がすことにより行った。結果を表１に示す。